(57)【特許請求の範囲】
【請求項１】
鉄系焼結合金からなり、鉄系焼結合金の気孔の円形度が０．００４以上であることを特徴とするメカニカルヒューズ。
【請求項２】
表層部および気孔内壁部に酸化鉄相が形成されたことを特徴とする請求項１に記載のメカニカルヒューズ。
【請求項３】
Ｎｉ，Ｃｕ，Ｍｏ，Ｃｒ，Ｍｎのうちの少なくとも１種を０．７〜５質量％含有し、全体組成中のＣの含有量が０．１〜０．７質量％であることを特徴とする請求項１または２に記載のメカニカルヒューズ。
【請求項４】
残留圧縮応力を付与する処理が施されていることを特徴とする請求項１〜３のいずれかに記載のメカニカルヒューズ。
【請求項５】
前記残留圧縮応力を付与する処理がショットピーニング処理であることを特徴とする請求項４に記載のメカニカルヒューズ。
【請求項６】
前記残留圧縮応力を付与する処理がメカニカルプレーティング処理であることを特徴とする請求項４に記載のメカニカルヒューズ。
【請求項７】
軟窒化処理が施されていることを特徴とする請求項１〜６のいずれかに記載のメカニカルヒューズ。
【請求項８】
表面が亜鉛クロメート被膜で被覆されていることを特徴とする請求項１〜７のいずれかに記載のメカニカルヒューズ。
【請求項９】
２つの動力伝達軸の間に介在するものであって、一方の動力伝達軸に固定される内輪部と、他方の動力伝達軸に固定される外輪部と、これら内輪部と外輪部を連結する複数の腕部とを備え、かつ、これらが一体成形されていることを特徴とする請求項１〜８のいずれかに記載のメカニカルヒューズ。
【請求項１０】
鉄粉と、Ｎｉ，Ｃｕ，Ｍｏ，Ｃｒ，Ｍｎのうちの少なくとも１種の含有量が０．７〜５質量％となるべく調整されたニッケル粉、銅粉、モリブデン粉、フェロクロム粉またはフェロマンガン粉と、Ｃの含有量を０．１〜０．７質量％とする量の黒鉛粉との混合粉を、所定の形状に圧縮成形する圧縮成形工程と、圧縮成形工程で得られた圧粉体を無酸化雰囲気中で焼結する焼結工程と、前記焼結工程の後に、前記焼結体をスチーム処理して気孔の内壁部を酸化するスチーム処理工程とを備えることを特徴とするメカニカルヒューズの製造方法。
【請求項１１】
前記焼結工程または前記スチーム処理工程の後に、軟窒化処理を施すことを特徴とする請求項１０に記載のメカニカルヒューズの製造方法。
【請求項１２】
前記焼結工程、前記スチーム処理工程、または軟窒化処理工程の間もしくは後に、圧縮残留応力付与を行うことを特徴とする請求項１０または１１に記載のメカニカルヒューズの製造方法。
【請求項１３】
最終工程として、メカニカルプレーティング処理により亜鉛または亜鉛・鉄合金のフレーク状粒子の被膜を表面に積層し、次いで、金属亜鉛フレークと無水クロム酸およびグリコールを含む水分散液に浸漬し、この後、加熱処理することにより、表面に亜鉛クロメート被膜を被覆する工程を付加したことを特徴とする請求項１０〜１２のいずれかに記載のメカニカルヒューズの製造方法。
【発明の詳細な説明】
【０００１】
【発明の属する技術分野】
本発明は、動力伝達装置に過負荷が生じたときに動力伝達を遮断して装置の安全を図るために設けられるメカニカルヒューズと、その製造方法に関する。
【０００２】
【従来の技術】
上記メカニカルヒューズは、例えば、駆動側と従動側（例えば駆動軸と従動軸）の間に介在して駆動側の回転動力を従動側に伝達する動力伝達装置に設けられる。その作用は、回転動力が伝達されている最中に駆動側と従動側の間に大きな差動が生じると、自身が破断することにより動力伝達を強制的に遮断するもので、その結果として、過負荷トルクが一方側に波及することによるロックや破壊の発生が回避されるのである。
【０００３】
このようなメカニカルヒューズは、駆動側および従動側に固定される２つの固定部材間に、これら固定部材をつないで実質的に破断する破断部材が設けられた構成が一般的である。破断部材としては、具体的にはシャーピンやシャープレート等が挙げられ、所定のトルクがかかったときに確実に破断する特性が求められている。ところで、破断に要するトルクの大きさは破断部材の材質や断面積によって調整することができるが、繰り返し荷重を受けることにより破断部材が疲労して強度が低下するような不安定な材料からなるものでは、信頼性が低く実用的ではない。このような特性を満足する材料として、従来では、疲れ強さが安定しており、かつ疲れ限度比（引張り強さに対する疲れ強さの比、疲れ強さ÷引張り強さで求められる）の高いセラミックスが多く用いられていた。
【０００４】
【発明が解決しようとする課題】
セラミックスは疲れ強さが安定している特長があるが、高価であるという欠点を有しており、したがって、より安価にメカニカルヒューズを得たいという要求がある。また、組立性や汎用性の改善のために破断部材を両側の各固定部材に一体化させて各固定部の間に破断部を介在させた形態のメカニカルヒューズも要求されているが、この形態では、各固定部の強度を確保し難くいことや、破断が生じたときに破片が散乱するおそれがある等の問題を抱えることから、現状では採用されていない。
【０００５】
したがって本発明は、２つの動力伝達軸がそれぞれ固定される固定部と、これら固定部を連結する破断部とを一体構造としたものであって、安価であり、かつ高い疲れ限度比を有することにより高い破断信頼性を得ることができ、さらには造形性に優れたメカニカルヒューズおよびその製造方法を提供することを目的としている。
【０００６】
【課題を解決するための手段】
本発明のメカニカルヒューズは、鉄系焼結合金からなり、鉄系焼結合金の気孔の円形度が０．００４以上の丸みを帯びた形状であることを特徴とする。また、本発明のメカニカルヒューズは、表層部および気孔内壁部に酸化鉄相が形成された鉄系焼結合金からなることを好ましい態様とする。
【０００７】
本発明のメカニカルヒューズによれば、まず、鉄系材料による焼結体であるから、複雑な形状であっても容易に造形可能であるという造形性に優れ、かつ安価に製造することができる。鉄合金は、応力を繰り返し付与したときの疲れ強さが安定する領域が、非鉄合金に比べて比較的長いという特性を有しているので、破断部の設計がし易く、換言するならば、破断応力が一定になりやすいので、高い破断信頼性を得ることができる。また、鉄系焼結合金は気孔率によって引張り強さが変化するので、破断部の設計条件の要素として密度を利用することができ、これによって破断応力の調整がより容易となる。
【０００８】
さらに、本発明のメカニカルヒューズは、気孔の円形度が０．００４以上の丸みを帯びた形状であるため、切り欠き感受性が鈍化し、疲労による強度の低下が抑えられ、高い疲れ限度比を示す。気孔の円形度は、気孔の周囲長より求められる仮想円の面積に対する気孔の実際の面積の比で、気孔の周囲長をＬ，気孔の面積をＳとしたとき、円形度＝４πＳ／Ｌ２で表される、０＜円形度≦１（真円）の範囲の値である。円形度が１に近いものほど真円に近く、気孔が丸みを帯びた形状であることを示し、円形度が０．００４以上であると切り欠き感受性が低下して疲れ強さが向上し、疲れ限度比も向上する。
【０００９】
上記のような丸みを帯びた気孔を得る方法としては、焼結前の圧粉体の酸素含有量を多くして焼結で還元する活性化焼結法が挙げられる。この方法は、具体的には、圧粉体を加熱して高温酸化させたり、圧粉体をスチーム処理したりした後、焼結する方法である。また、通常の焼結温度（１１００〜１１５０℃程度）よりも高い温度で焼結する方法でも気孔に丸みを帯びさせることができる。さらに、焼結中に液相を多く発生する元素を添加することにより、焼結を活性化させることができる。また、鉄系焼結合金に後述するスチーム処理を施すことにより、表層部および気孔内壁部に酸化鉄相を形成することで丸みを帯びた気孔を容易に得ることができる。
【００１０】
本発明のメカニカルヒューズの組成としては、Ｎｉ，Ｃｕ，Ｍｏ，Ｃｒ，Ｍｎのうちの少なくとも１種を０．７〜５質量％含有し、全体組成中のＣの含有量が０．１〜０．７質量％であることを特徴とする。
【００１１】
上記添加元素は、鉄基地を強化するとともに、引張り強さおよび疲れ強さを向上させるのに有効であり、上記の記載順にこのような効果を引き出す能力が大きい。但し、疲れ限度比は、いずれの添加元素も含有量が一定の場合には同等である。疲れ限度比は、これら元素を含まない場合で約０．３程度であるが、これら元素の含有量が２〜３．５質量％の場合には最大（約０．４５）となり、含有量が多くなるにつれ疲れ限度比は低下する。上記添加元素の含有量が０．７〜５質量％の場合において疲れ限度比は０．３５前後となり、添加の効果が認められる。よって上記添加元素の含有量を０．７〜５質量％とする。
【００１２】
また、疲れ限度比は、全体組成中のＣの含有量が０．１質量％の場合で０．３５を超え、Ｃの含有量が０．３〜０．５質量％の場合には最大（０．４５）となり、さらにＣの含有量が０．７質量％を超えると０．３５を下回る。よって、疲れ限度比が向上してその値が０．３５以上となるＣの含有量は、０．１〜０．７質量％である。
【００１３】
本発明のメカニカルヒューズは、さらにショットピーニング，メカニカルプレーティング等の機械的に圧縮残留応力を付与する処理および／または軟窒化処理等の冶金学的に圧縮残留応力を付与する処理が施されていることを好ましい態様とする。これらの圧縮残留応力付与工程においてメカニカルヒューズ表面に残留圧縮応力が付与されて疲れ強さが向上し、よって疲れ限度比の一層の向上が図られる。また、軟窒化処理は上記圧縮残留応力の付与の効果のみではなく、メカニカルヒューズ表面の硬さを向上させて耐摩耗性を向上させる効果も有する。なお、機械的残留応力の付与と軟窒化処理を併用する場合はどちらの処理を先にしても差し支えない。
【００１４】
また、本発明のメカニカルヒューズは、表面が亜鉛クロメート被膜で被覆されていることを好ましい態様とする。亜鉛クロメート被膜で被覆されたメカニカルヒューズは、表面の気孔が効果的に封孔されるとともに、耐食性に優れた亜鉛クロメート被膜により酸化が防止される。このため、破断応力の低下が抑えられ、破断信頼性が一層向上する。
【００１５】
本発明のメカニカルヒューズの具体的構成としては、２つの動力伝達軸の間に介在するものであって、一方の動力伝達軸に固定される内輪部と、他方の動力伝達軸に固定される外輪部と、これら内輪部と外輪部を連結する複数の腕部とを備え、かつ、これらが一体成形されていることを特徴とする。
【００１６】
このメカニカルヒューズによれば、腕部が破断部を構成し、この腕部が内輪部と外輪部とに一体化されている。鉄系焼結合金からなる一体構造であるため、腕部（破断部）の疲れ限度比と内輪部および外輪部の機械的強度を高いレベルで兼ね備えており、また、組み立ての必要がないといった利点がある。このようなメカニカルヒューズは、例えば軸継手として用いられる。
【００１７】
次に、本発明のメカニカルヒューズの製造方法は、上記本発明のメカニカルヒューズの最適な製造方法であって、鉄粉と、Ｎｉ，Ｃｒ，Ｍｏ，Ｍｎ，Ｃｕのうちの少なくとも１種の含有量が０．７〜５質量％となるべく調整されたニッケル粉、銅粉、モリブデン粉、フェロマンガン粉またはフェロクロム粉と、Ｃの含有量が０．１〜０．７質量％とする量の黒鉛粉との混合粉を、所定の形状に圧縮成形する圧縮成形工程と、圧縮成形工程で得られた圧粉体を無酸化雰囲気中で焼結する焼結工程と、焼結工程で得られた焼結体をスチーム処理して気孔の内壁部を酸化するスチーム処理工程とを備えることを特徴とする。
【００１８】
本発明の製造方法では、原料の粉末は鉄合金粉ではなく、鉄粉に各添加元素の粉末を添加した混合粉である。このため、焼結中における添加元素の鉄への拡散過程で鉄粒子の冶金的結合が促進され、合金による基地強化と相まって疲れ強さの向上が図られる。
【００１９】
上記スチーム処理は、高温（例えば３７０〜３８０℃）のスチームを焼結体に噴射する処理であって、スチームは焼結体の表層部から内部に浸透して表層部および気孔内壁部に至り、これらの部分に錆びが生じて酸化鉄（Ｆｅ３Ｏ４）相が形成される。このような酸化鉄相は、上述したように気孔に丸みを生じせしめて切欠き感受性を鈍化させる。これにより引張り強さは低下するものの疲れ強さは向上するので、疲れ限度比が高まる。なお、スチーム処理はメッシュベルト炉や高気圧が維持できるポット型炉を利用することができるが、後者の方が多くの酸化物をより深い部分まで形成することができる点で有効である。
【００２０】
なお、気孔に丸みを帯びさせる方法として活性化焼結法、高温焼結法、液相焼結法を前記したが、活性化焼結法の場合、焼結中に、圧粉体に含まれる黒鉛が圧粉体に含まれる酸素によって燃焼し、黒鉛含有量の割には結合するＣの量が少なくなるので、減少するＣの量だけ余分に黒鉛粉を添加する必要がある。また、高温焼結法ではより多くの加熱エネルギーを要するのでコストがかかる。さらに、液相焼結法は液相発生元素の多量の添加は却って疲れ限度比を低下させるので、添加量に注意が必要であり、また寸法のばらつきが大きくなるため寸法管理に注意が必要となる。
【００２１】
このように、上記の各種活性化焼結方法は有効ではあるが、スチーム処理は上記のような注意が必要ないため、酸化鉄相を形成して気孔に丸みを帯びさせ、これにより疲れ限度比を向上させる手段としては、スチーム処理が最適である。
【００２２】
本発明の製造方法は、スチーム処理工程の後に、軟窒化処理を施すことを特徴とする。上述したように、軟窒化処理により残留圧縮応力が付与されて疲れ強さが向上し、よって疲れ限度比の一層の向上が図られるとともに、耐摩耗性の向上も図れる。
【００２３】
さらに、本発明では、前記焼結工程、前記スチーム工程、または軟窒化工程の間もしくは後に、ショットピーニング処理工程またはメカニカルプレーティング処理工程等の機械的圧縮残留応力の付与処理を施すことを好ましい態様とする。上述したように、機械的圧縮残留応力の付与処理により疲れ強さが向上し、よって疲労限度比の向上が図れる。
【００２４】
さらに、本発明では、最終工程として、メカニカルプレーティング処理により亜鉛または亜鉛・鉄合金のフレーク状粒子の被膜を表面に積層し、次いで、金属亜鉛フレークと無水クロム酸およびグリコールを含む水分散液に浸漬し、この後、加熱処理することにより、表面に亜鉛クロメート被膜を被覆する工程を付加したことを特徴とする。
【００２５】
上記メカニカルプレーティング処理は、焼結体の表面に、鉄粒子の周囲に亜鉛粒子または亜鉛・鉄合金粒子が付着した複合粒子を、ショットピーニングと同様の手法で吹き付けてフレーク状の亜鉛粒子または亜鉛・鉄合金粒子の被膜を表面に積層する。この場合、鉄コア粒子は吹き付けの衝撃によって撥ね除けられる。次の処理、すなわち、金属亜鉛フレークと無水クロム酸およびグリコールを含む水分散液に浸漬し、この後、加熱処理することにより、亜鉛クロメート被膜が焼き付けられる。加熱処理時の温度は約３００℃が適当であり、この加熱処理により、六価クロムが有機物によって還元され、水不溶性アモルファスのｎＣｒＯ３・ｍＣｒ２Ｏ３が生成し、これがバインダとなって、積層された亜鉛フレークが相互に結合した亜鉛クロメート被膜が形成される。
【００２６】
このようにして亜鉛クロメート被膜で被覆されたメカニカルヒューズは、上述したように、表面の気孔が効果的に封孔されるとともに、耐食性に優れた亜鉛クロメート被膜により酸化が防止され、もって破断応力の低下が抑えられ、破断信頼性が一層向上する。
【００２７】
【発明の実施の形態】
以下、図面を参照して本発明の一実施形態を説明する。
図１は、本発明の一実施形態に係る鉄系焼結合金製の円盤状メカニカルヒューズ１を示している。このメカニカルヒューズ１は、図示せぬ２つの動力伝達軸の間に介在するものであって、一方の動力伝達軸の端部が固定される内輪部２と、他方の動力伝達軸の端部が固定される外輪部３と、これら内輪部２と外輪部３とを連結する複数（この場合３つ）の腕部４とを備えており、これらが一体成形されたものである。
【００２８】
内輪部２と外輪部３は、両者の間に形成された複数（この場合３つ）の円弧状のスリット５で分けられ、スリット５の内周側が内輪部２、外周側が外輪部３である。そして、隣り合うスリット５の間が、径方向に延びる腕部４である。腕部４はシャープレートをなすものであって、その内周側端部には、スリット５の一部をなす半円弧状の切欠き５ａに挟まれることによって幅が狭くなる狭隘部が形成されており、この狭隘部が破断部６に設定されている。内輪部２および外輪部３は、構造材として必要な強度が確保される所定の肉厚を有している。
【００２９】
内輪部２の中心には軸孔７が形成されており、この軸孔７の内周部には、一方の動力伝達軸の先端に形成された雄ネジが装着される雌ネジ７ａが形成されている。この雌ネジ７ａは、焼結後に形成されている。一方、外輪部３には、他方の動力伝達軸を固定するためのボルト通し孔８が、スリット５に対応する位置に形成されている。メカニカルヒューズ１には、一方の動力伝達軸が、その先端の雄ネジを雌ネジ７ａに締結することにより内輪部２に固定され、他方の動力伝達軸がボルト通し孔８を利用してボルト止めされることにより外輪部３に固定される。すなわち、２つの動力伝達軸は、メカニカルヒューズ１を介して同軸的に連結される。
【００３０】
このメカニカルヒューズ１によると、例えば、内輪部２に固定された動力伝達軸から外輪部３に固定された動力伝達軸に、当該メカニカルヒューズ１を介して回転動力が伝達される。そして、回転動力が伝達されている最中に両軸の間に大きな差動が生じて破断部６に設定された所定の破断応力がかかると、破断部６が破断し、動力伝達が強制的に遮断される。
【００３１】
【実施例】
次に、本発明の実施例によりその効果を実証する。なお、説明中の配合割合や組成に関する％は質量％である。
（１）スチーム処理と疲れ限度比について
鉄粉に、０．５％の黒鉛粉、２．０％の銅粉および０．７５％のステアリン酸亜鉛粉を添加した混合粉を調整し、この混合粉を金型成形により密度６．５ｇ／ｃｍ３に圧縮成形し、圧粉体を得た。次いで、この圧粉体を還元性ガス雰囲気中において１１３０℃で焼結し、焼結体を得た。これらの焼結体のＣの含有量は、金属組織を基に調べたところ０．３％であった。次に、得られた焼結体を切削加工して、引張り試験片と小野式回転曲げ疲労試験片を作成した。実施例の試験片として、メッシュベルト型炉およびポット型炉により５７０℃でスチーム処理を施した。そして、各々の試験片につき、引張り強さ、回転曲げ疲れ強さおよび疲れ限度比（回転曲げ疲れ強さ÷引張り強さ）を求めた。また、各々の試験片について金属組織を倍率４００倍で撮影した画像を、画像解析ソフト（三谷商事株式会社製Win ROOF）を用いて、気孔の面積および気孔の周囲長を測定し、円形度を求めた。それらの結果を、表１に示す。
【００３２】
【表１】
0003736838.tif 000002
【００３３】
表１によれば、スチーム処理を施すことにより引張り強さが低下する反面、円形度が向上して疲れ強さが上がることにより疲れ限度比が向上していることが判る。また、メッシュベルト型炉のものに比べてポット型炉のものの方がより疲れ限度比が向上していることが判る。この例では、スチーム処理を施さないものに比べて最大約８０％の疲れ限度比の向上が確認された。また、円形度が０．００４以上で疲れ限度比の改善効果が確認された。
【００３４】
（２）金属添加元素と疲れ限度比について
鉄粉への０．５％の黒鉛粉および０．７５％のステアリン酸亜鉛粉の添加量を一定とし、これに加えて、Ｎｉ，Ｃｕ，Ｍｏ，ＣｒおよびＭｎのうちの１種類の元素の含有量が、０．１％、０．７％、２％、５％、６％となるように、金属粉またはフェロアロイ粉を添加し、表２に示す試料Ｎｏ．１〜１５の混合粉を調整した。各混合粉を、金型成形により密度６．５ｇ／ｃｍ３に圧縮成形して圧粉体を得、これら圧粉体を、還元性ガス雰囲気中において１１３０℃で焼結し、焼結体を得た。焼結体のＣの含有量は、金属組織を基に調べたところ０．３％であった。次に、得られた焼結体を切削加工して、引張り試験片と小野式回転曲げ疲労試験片を作成した。そして、全ての試験片に対し、メッシュベルト型炉により５７０℃でスチーム処理を施した。各試験片を用いて、引張り強さ、回転曲げ疲れ強さおよび疲れ限度比を求めた。それらの結果を、表２に示す。
【００３５】
【表２】
0003736838.tif 000003
【００３６】
表２によると、引張り強さは、いずれの元素が添加された場合にも約２％の含有量までは向上率が高く、それ以上では緩やかに向上する場合が多い。元素別では、Ｎｉが最も引張り強さの向上に寄与し、Ｃｕ，Ｍｏ，Ｃｒ，Ｍｎの順に引張り強さの向上効果が少なくなる。したがって、添加元素の種類により静的強度のレベルを調整することが可能であることが判る。また、添加元素およびその含有量と、疲れ強さとの関係も、引張り強さと同様な関係を示している。
【００３７】
疲れ限度比は、添加元素がない場合には０．３を下回ることが予測される。添加元素の含有量が増加するに伴って疲れ限度比は高くなり、含有量が２〜３．５％で最大の０．４３となり、それ以上の含有量では低下する。疲れ限度比が向上して０．３５以上が確保される添加元素の含有量は、０．７〜５％である。
【００３８】
（３）Ｃ含有量と疲れ限度比について
鉄粉への２．０％の銅粉および０．７５％のステアリン酸亜鉛粉の添加量を一定とし、かつ、黒鉛粉の添加量を０．２％、０．３％、０．５％、１％、１．１％とした３種類の混合粉を調整した。これら混合粉から、上記（２）の場合と同様に、圧粉体の成形、焼結、試験片作成、スチーム処理を行い、それぞれの試験片を得た。これらのＣの含有量は、それぞれ０．０２％、０．１０％、０．３０％、０．７０％、０．８０％であった。０．０２％のＣを含有するものに関しては金属組織では判別が困難であったため、化学分析によった。その他は金属組織を基に調べたＣの含有量である。各試験片を用いて、引張り強さ、回転曲げ疲れ強さおよび疲れ限度比を求めた。それらの結果を、表３に示す。
【００３９】
【表３】
0003736838.tif 000004
【００４０】
表３によると、Ｃの含有量が０．１０〜０．７０％の範囲で疲れ限度比は０．３５以上であり、Ｃの含有量が０．３〜０．５％で最大の０．４３を示す。比較的高い疲れ限度比が確保されるには、Ｃの含有量が０．１５〜０．６％と推察される。
【００４１】
（４）軟窒化処理と疲れ限度比について
鉄粉に、０．５％の黒鉛粉、２．０％の銅粉および０．７５％のステアリン酸亜鉛粉を添加した混合粉を調整し、この混合粉から、上記（２）の場合と同様に、圧粉体の成形、焼結、試験片作成、スチーム処理を行い、それぞれの試験片を得た。次に、実施例として試験片をアンモニアガス中において５８０℃で６０分間加熱するガス軟窒化処理を施した。そして、ガス軟窒化処理を施したものと施さないもの（スチーム処理のみ）につき、引張り強さ、回転曲げ疲れ強さおよび疲れ限度比を求めた。それらの結果を、表４に示す。
【００４２】
【表４】
0003736838.tif 000005
【００４３】
表４によれば、ガス軟窒化処理を施すことにより疲れ強さが向上し、これによって疲れ限度比が大幅に向上することが確認された。これは、ガス軟窒化処理によって残留圧縮応力が付与されたからと推察される。
【００４４】
（５）亜鉛クロメート処理と疲れ限度比について
表２の試料Ｎｏ．８の試験片（スチーム処理済み）に対し、実施例として亜鉛クロメート処理を施した。亜鉛クロメート処理は、株式会社日本ダクロシャムロックのダクロダイズド（商標名）によった。この処理は、まず、亜鉛・鉄合金粒子からなる複合粒子をショットピーニングと同様の手法で吹き付けてフレーク状の亜鉛・鉄合金粒子の被膜を表面に積層するメカニカルコーティングを施した後、金属亜鉛フレークと無水クロム酸およびグリコールを含む水分散液に浸漬し、この後、３００℃で１２時間加熱処理して、亜鉛クロメート被膜を焼き付けるものである。
【００４５】
次いで、亜鉛クロメート処理を施したものと施さないもの（いずれも表２のＮｏ．８の試験片）につき、ＪＩＳ  Ｚ  ２３７１に準拠する塩水噴霧試験を２００時間行い、これらの引張り強さ、回転曲げ疲れ強さおよび疲れ限度比を求めた。それらの結果を、表５に示す。
【００４６】
【表５】
0003736838.tif 000006
【００４７】
表５と表２のＮｏ．８を比較すると、亜鉛クロメート処理を施したものは塩水噴霧試験後も疲れ限度比は変化しておらず、一方、亜鉛クロメート処理を施さないと、引張り強さおよび疲れ強さはともに著しく低下し、疲れ限度比も低下することが判る。また、外観を観察したところ、亜鉛クロメート処理を施したものは塩水噴霧試験後も外観が銀白色に保たれており、表面が封孔されて耐食性が向上していることが推察された。これに対し亜鉛クロメート処理が施されていないものは、表面に赤錆びが発生しており、その錆びは、引張り強さおよび疲れ強さが低下していることから内部に進行していることが伺えた。
【００４８】
【発明の効果】
以上説明したように、本発明によれば、安価に得ることができ、かつ高い疲れ限度比を有することにより高い破断信頼性が発揮され、さらには造形性に優れたメカニカルヒューズおよびその製造方法を提供することができる。
【図面の簡単な説明】
【図１】  本発明の一実施形態に係るメカニカルヒューズの正面図である。
【符号の説明】
１…メカニカルヒューズ、２…内輪部、３…外輪部、４…腕部。
【図１】
0003736838.tif 000007